(57)【要約】      （修正有）【課題】モノリス状高分子多孔質体にシロ−イノシトールを安定して導入することができ、優れたホウ酸選択結合能を有し、除去効率も極めて高い高分子多孔質体の製造方法を提供すること。【解決手段】６つの水酸基の中、５つが保護基で保護され、残りの１つがリンカー分子で置換された重合性シロ−イノシトール誘導体及び架橋性モノマーを含有し、２５℃における粘度が１０Ｐａ・ｓ以下の油部と、水を攪拌混合して、油中水滴型エマルジョンを調製する工程と、油中水滴型エマルジョンを重合する工程とを有する。【選択図】図１
2007332283.tif 000002
【特許請求の範囲】
【請求項１】
油溶性重合性シロ−イノシトール誘導体及び架橋性モノマーを含有し、２５℃における粘度が１０Ｐａ・ｓ以下の油部と、水を攪拌混合して、油中水滴型エマルジョンを調製する工程と、油中水滴型エマルジョンを重合する工程とを有することを特徴とする高分子多孔質体の製造方法。
【請求項２】
該油中水滴型エマルジョンを重合する工程後、共重合されたシロ−イノシトール誘導体の保護基を外す工程を行うことを特徴とする請求項１記載の高分子多孔質体の製造方法。
【請求項３】
該油部に、油溶性希釈剤を更に含有させることを特徴とする請求項１又は２記載の高分子多孔質体の製造方法。
【請求項４】
該油溶性希釈剤の配合量は、該油中、８５％以下であることを特徴とする請求項３記載の高分子多孔質体の製造方法。
【請求項５】
該高分子多孔質体は、ホウ酸結合能を有することを特徴とする請求項１〜４のいずれか１項記載の高分子多孔質体の製造方法。
【発明の詳細な説明】
【技術分野】
【０００１】
本発明は、ホウ酸選択結合能を有する高分子多孔質体の製造法に関するものである。
【背景技術】
【０００２】
シロ−イノシトールは次の立体構造式；
【化１】
2007332283.tif 000003
で表される既知の化合物である。
【０００３】
シロ−イノシトールはミオ−イノシトールの立体異性体の一つで動物、植物中に広く見出される物質である。またシロ−イノシトールはホウ酸と結合する能力を有し（非特許文献１）、下記構造式に示すように、シロ−イノシトール１分子に対して最大ホウ酸２分子（例としてＮａ塩を示す）の複合体を形成することが知られている。
【化２】
2007332283.tif 000004
【０００４】
一方、ホウ素は天然にホウ酸として存在するが、高濃度のホウ素は生体に影響を及ぼすことが知られている。ホウ素は環境中への排出規準が厳しく定められており、農薬、めっき、ガラス、ホウロウの製造工程から排出されるホウ素含有廃液の処理が課題となっている。これまでホウ素の除去には共沈法が用いられてきているが、多量の化学薬品を使用すること、処理後には大量のスラッジが発生することなど種々の問題点があった。
【０００５】
これに対し、イオン交換樹脂のような粒子状物質では固液接触面積が小さく、また粒子内への物質拡散が遅いため、カラムなどに粒子を充填した場合に反応が遅くなる、吸着帯が長くなり装置が大型化してしまうなどの問題があった。
【０００６】
一方、特開２００４ −６６１５３号公報には、互いにつながっているマクロポアとマクロポアの壁内にメソポアを有する連続気泡構造を有する有機多孔質体にホウ素と錯体を形成するＮ−メチル−Ｄ−グルカミンを導入したモノリス状有機多孔質体が開示されている。また、特願２００４−３６４２０３号には、ホウ酸結合能力を有するシロ−イノシトールが官能基として導入された高分子が記載されている。
【非特許文献１】「Journal of Organic Chemistry」、米国２３巻、３２９〜３３０頁（１９５８年）（全文：シロ−イノソースのＮａＢＨ４還元及びシロ−イノシトールホウ酸複合体の構造決定）
【特許文献１】特開２００４ −６６１５３号公報（請求項１）
【特許文献２】特願２００４−３６４２０３号（請求項１、段落００２２、００２３）
【発明の開示】
【発明が解決しようとする課題】
【０００７】
しかしながら、特開２００４ −６６１５３号公報に記載のモノリス状有機多孔質体は粒子状物質に比べ連続気泡構造を有するため被処理液との接触効率が極めて高く、除去効率が高いものの、官能基１分子に対して１分子のホウ酸しか結合せず、官能基の利用効率が低いという問題点があった。また、特願２００４−３６４２０３号には、シロ−イノシトール固定化用の誘導体を用いて油中水滴型エマルジョンを作製することの詳細な記載はなく、実際に、シロ−イノシトール固定化用の誘導体を共重合用モノマーと共に、攪拌混合しても、安定した油中水滴型エマルジョンが得られないという問題がある。
【０００８】
従って、本発明の目的は、重合性シロ−イノシトールと共重合用モノマーと水を攪拌混合して、安定した油中水滴型エマルジョンを作製でき、且つ優れたホウ酸選択結合能を有し、除去効率も極めて高い高分子多孔質体を製造する方法を提供することにある。
【課題を解決するための手段】
【０００９】
かかる実状において、本発明者らは鋭意検討を行った結果、保護基のない重合性シロ−イノシトールは水に対する親和性があるため、油中水滴型エマルジョンを作製し難いこと、保護基の付いた重合性シロ−イノシトール誘導体は粘凋物質であるため、同様に油中水滴型のエマルジョンを作製できないことがあること、従って、重合性シロ−イノシトール誘導体として、油溶性のものを用い、更に油中水滴型エマルジョンを調製する前に、該油部の粘度を所定値以下としておけば、油中水滴型エマルジョンを安定して作製でき、且つ得られた高分子多孔質体は、優れたホウ酸選択結合能を有し、除去効率も極めて高いことなどを見出し、本発明を完成するに至った。
【００１０】
すなわち、本発明は、油溶性重合性シロ−イノシトール誘導体（以下、単に「重合性シロ−イノシトール誘導体」とも言う。）及び架橋性モノマーを含有し、２５℃における粘度が１０Ｐａ・ｓ以下の油部と、水を攪拌混合して、油中水滴型エマルジョンを調製する工程と、油中水滴型エマルジョンを重合する工程とを有することを特徴とする高分子多孔質体の製造方法を提供するものである。
【発明の効果】
【００１１】
本発明の製造方法によれば、重合性シロ−イノシトール誘導体および架橋性モノマーを含有する油部と、水を攪拌混合すれば、重合性シロ−イノシトール誘導体の疎水性が高まり、且つ油部が、油中水滴型エマルジョンを安定して形成できる粘度となっているため、油中水滴型エマルジョンを確実に調製できる。また、重合して得られた高分子多孔質体は、優れたホウ酸選択結合能を有し、除去効率も極めて高い。
【発明を実施するための最良の形態】
【００１２】
本発明の高分子多孔質体の製造方法において、重合性シロ−イノシトール誘導体は、架橋性モノマーと共重合するものであり、少なくとも５つの水酸基が保護基で保護され、且つシロ−イノシトールの炭素骨格に結合する少なくとも１つの水素原子がリンカー分子に置換されたものである。少なくとも５つの水酸基を保護基で保護することで、油溶性を高めることができ、より安定して油中水滴型エマルジョンを作製することができる。また、好適な重合性シロ−イノシトール誘導体としては、次式（１）；
【化３】
2007332283.tif 000005
（式中、ｎは０〜２０、Ｒ１は炭素数２〜１０のアルケニル基、炭素数２〜１０のアルキニル基または下記一般式（２）；
【化４】
2007332283.tif 000006
（式中、Ｒ４〜Ｒ６は同一又は異なって、水素原子、炭素数１〜１０のアルキル基を示し、Ｒ７は水素原子、炭素数１〜１０のアルキル基、アルコキシ基を示す。）で表されるフェニル基を示し、Ｒ２は保護基を示し、Ｒ３は水素原子又は保護基を示し、Ｒ２及びＲ３の保護基は同一又は異なっていてもよい。）で表される化合物が挙げられる。
【００１３】
ｎの好ましい範囲は、０〜５であり、Ｒ１の好ましい基は、炭素数２〜１０のアルケニル基または一般式（２）で表されるフェニル基であり、Ｒ３の好ましい基は、保護基であり、特に好ましくはＲ２と同じ保護基である。
【００１４】
保護基としては、トリアルキルシリル基、アシル基、ベンゾイル基、アルキル基、トリフェニルメチル基、アセタール基、ケタール基等が挙げられる。これらの基の中、トリメチルシリル基が、保護基の脱離が比較的容易である点で好ましい。トリメチルシリル基は少量の酸とアルコールで脱離できる。
【００１５】
特に好ましい重合性シロ−イノシトール誘導体は、１−Ｃ−アリル−シロ−イノシトールトリメチルシリル、１−Ｃ−ｐ−ビニルベンジル−シロ−イノシトールトリメチルシリル、１−Ｃ−ｐ−ビニルフェニル−シロ−イノシトールトリメチルシリルである。
【００１６】
本発明において、重合性シロ−イノシトール誘導体の使用量は、全油溶性モノマー中、１〜７５モル％、好ましくは１０〜５０モル％とすることが、重合して得られた高分子多孔質体に、優れたホウ酸選択結合能を付与でき、除去効率を高めることができる点で好ましい。
【００１７】
重合性シロ−イノシトール誘導体の製造方法として、例えばシロ−イノソースを原料にした方法を示す。シロ−イノソースの５つの水酸基を保護基であるトリアルキルシリル基で保護化して得られたシロ−イノソースペンタトリアルキルシリル体を精製し、次いでグリニア反応で当該シロ−イノソースペンタトリアルキルシリル体にリンカー分子をカップリングさせる方法が挙げられる。
【００１８】
原料のシロ−イノソースとしては、特開２００３−１０２４９２号公報に記載されるようなミオ−イノシトールから微生物醗酵で製造したもの、ミオ−イノシトールを酸化白金で酸化したシローイノソースなどを使用することができる。水酸基の保護は、シローイノソースの５つの水酸基を保護するために５モル当量以上必要とされる。保護反応は、トリアルキルシリルクロライドを使用し、アルキル部分がメチル、エチル、プロピル、イソプロピルのものが好適である。反応溶媒は、３級アミン又はピリジンを５モル当量以上加えればよく、追加溶媒として酢酸エチルやＴＨＦを添加することができる。反応温度は５０〜８０℃、好ましくは７０℃であり、反応時間は１〜５時間、好ましくは２時間である。反応初期においては、シローイノソースを溶解させるため、攪拌するのがよい。精製は少量の水を加えて反応停止させ、その後、ヘキサンやトルエンなどの非極性溶媒を加えて、生成するピリジン塩酸塩を沈殿させ、これを濾過し、ろ液の有機溶媒を水又は炭酸水素ナトリウム水で洗浄し、塩やピリジンを除去すればよい。有機溶媒層を無水硫酸ナトリウムなどで脱水させた後、溶媒を留去、濃縮し、水酸基が保護されたシロ−イノソースペンタトリアルキルシリル体を単離できる。アルキル基がメチルのシロ−イノソースペンタトリメチルシリル体は、特開２００４−１０７２８７号公報に記載の方法に準拠して製造することができる。
【００１９】
トリアルキルシリル基以外の保護基を形成させる方法としては、アシル化、ベンゾイル化、アルキル化、トリフェニルメチル化、金属とのイオン対形成反応、アセタール化、ケタール化など公知の方法が挙げられる。
【００２０】
次ぎに、シロ−イノソースペンタトリアルキルシリル体を、脱水したＴＨＦに溶解して溶液を得、攪拌下で、当該溶液にリンカー分子のグリニア試薬を、１モル当量以上滴下する。当該グリニア試薬としては、アルケニルマグネシウムクロライド、アルキニルマグネシウムクロライド、炭素数２〜１０のアルケニル基又は炭素数２〜１０のアルキニル基で置換されたフェニルマグネシウムクロライド、アルケニルマグネシウムブロマイド、アルキニルマグネシウムブロマイド、炭素数２〜１０のアルケニル基又は炭素数２〜１０のアルキニル基で置換されたフェニルマグネシウムブロマイドが挙げられる。これら試薬の具体例としては、ビニルマグネシウムクロライド、ビニルマグネシウムブロマイド、アリルマグネシウムクロライド、アリルマグネシウムブロマイド、ｐ−ビニルベンジルマグネシウムクロライド、ｐ−ビニルベンジルマグネシウムブロマイド、ｐ−ビニルフェニルマグネシウムクロライド、ｐ−ビニルフェニルマグネシウムブロマイドが挙げられる。反応温度は−５〜４０℃、好ましくは２０℃、反応時間は３０分〜５時間、好ましくは１時間である。
【００２１】
グリニア反応後、リンカー分子が結合した炭素原子には、水酸基が残るため、必要に応じて、当該水酸基を保護することができる。当該水酸基を保護するために、例えばトリアルキルシリルクロライドの１モル当量以上が必要とされる。保護反応条件は、前記のシローイノソースの５つの水酸基を保護する反応条件と同様にすればよい。これにより、重合性シロ−イノシトール誘導体の油溶性が一層向上し、安定な油中水滴型エマルジョンを得ることができる。
【００２２】
精製は少量の水を加えて反応停止させ、その後、ヘキサンやトルエンなどの非極性溶媒を加えて、生成するハロゲン化マグネシウム塩を沈殿させ、これを濾過し、ろ液の有機溶媒を水で洗浄し、残存する塩を除去すればよい。
【００２３】
架橋性モノマーとしては、重合可能なビニル基等を少なくとも２つ以上含むものであり、例えばジビニルベンゼン、ジビニルナフタレン、ジビニルビフェニル、ジビニルフェナントレン、ビス（ビニルフェニル）スルホン、エチレングリコールジメタクリレートなどが挙げられる。一般的に市販の架橋性モノマーは純度が低く、特にジビニルベンゼンは、５０％前後の純度で、残部は例えばエチルビニルベンゼンやジエチルベンゼンを含むものである。従って、ジビニルベンゼンの使用量が多いときは、油溶性希釈剤を用いることなく、油部の粘度を上記の粘度範囲以下とすることができる。これらの架橋性モノマーは１種単独又は２種以上を組み合わせて使用することができる。また、本発明において、架橋性モノマーの使用量は、全油溶性モノマー中、５〜９５モル％、好ましくは１０〜７０モル％とすることが、重合体に必要な機械的強度を付与することができる点で好ましい。
【００２４】
重合性シロ−イノシトール誘導体及び架橋性モノマーを必須の構成成分として含有する油部は、２５℃における粘度が１０Ｐａ・ｓ以下、好ましくは３Ｐａ・ｓ以下、特に好ましくは０．４Ｐａ・ｓ以下である。粘度が１０Ｐａ・ｓを超えると、油中水滴型エマルジョンを安定して得ることができなくなる。粘度の下限値は特に制限されないが、水の粘度１ｍＰａ・ｓ程度であればよい。粘度の調整方法としては、油溶性希釈剤を添加する方法が挙げられる。なお、架橋性モノマーの種類及び使用量によっては油溶性希釈剤を添加することなく、無調整で上記の粘度範囲のものを得ることができる。なお、油部には重合性シロ−イノシトール誘導体及び架橋性モノマーの他、任意成分である油溶性希釈剤や油溶性重合開始剤が含まれる。
【００２５】
油溶性希釈剤は、高い粘凋性を有する重合性シロ−イノシトール誘導体の希釈剤として使用するものであり、水に対する溶解性が低い油溶性分子が使用できる。油溶性希釈剤としては、重合活性を有する油溶性希釈剤又は重合不活性な油溶性希釈剤を用いることができる。重合活性を有する油溶性希釈剤の具体例としては、スチレン、α-メチルスチレン、ビニルトルエン、ビニルアニソール、ビニルベンジルクロライド、エチルビニルベンゼン、エチレン、プロピレン、イソブテン、ブタジエン、イソプレン、クロロプレン、塩化ビニル、臭化ビニル、塩化ビニリデン、テトラフルオロエチレン、アクリロニトリル、メタクリロニトリル、酢酸ビニル、アクリル酸メチル、アクリル酸エチル、アクリル酸ブチル、アクリル酸２-エチルヘキシル、メタクリル酸メチル、メタクリル酸エチル、メタクリル酸プロピル、メタクリル酸ブチル、メタクリル酸２-エチルヘキシル、メタクリル酸シクロヘキシル、メタクリル酸ベンジル、メタクリル酸グリシジル等が挙げられ、このうち、スチレン、ビニルベンジルクロライドが、強度が高く、且つ割れに強い高分子体が得られる点で好ましい。これら重合活性な油溶性希釈剤は、１種単独又は２種以上を組み合わせて使用することができる。また、これら重合活性な油溶性希釈剤は、油部の粘度を低下させると共に、高分子多孔質体の機械的強度を高めることができる。
【００２６】
重合不活性な油溶性希釈剤としては、ベンゼン、トルエン、キシレンなど芳香族炭化水素化合物、ヘキサン、ヘプタンなどの脂肪族炭化水素、酢酸エチルなどのエステル系化合物、ドデカノールなどの高級アルコールが挙げられる。これら重合不活性な油溶性希釈剤は１種単独又は２種以上を組み合わせて使用することができる。なかでもトルエン、キシレン等の芳香族炭化水素化合物が好ましい。
【００２７】
本発明において、油溶性希釈剤として重合不活性な油溶性希釈剤を使用した場合、あるいは重合活性な油溶性希釈剤の配合量が少ない場合、前記架橋性モノマー以外の油溶性モノマーを配合することが、高い機械的強度の高分子体を得ることができる点で好ましい。なお、油溶性モノマーとしては、前記重合活性な油溶性希釈剤と同じものが挙げられる。
【００２８】
本発明において、油溶性希釈剤の使用量は、油部が前記所定の粘度範囲になるように適宜配合されるが、具体的には重合性シロ−イノシトール、架橋性モノマー、油溶性希釈剤及び必要に応じて使用される油溶性重合開始剤の合計量中、８５重量％以下、好ましくは２０〜８５重量％である。油溶性希釈剤の含有量が８５重量％を越えると、重合性シロ−イノシトールや架橋性モノマーの配合量が少なくなり過ぎて、所望の機械的強度やホウ素除去効果が得られなくなる。
【００２９】
本発明において、上記油部と水を攪拌混合して、油中水滴型エマルジョンを調製する工程を行う。該油部と水を攪拌混合する際、界面活性剤や重合開始剤を使用すれば安定な油中水滴型エマルジョンを得ることができる。
【００３０】
界面活性剤は、油部と水とを混合した際に油中水滴型エマルジョンを形成できるものであれば特に制限は無く、ソルビタンモノオレエート、ソルビタンモノラウレート、ソルビタンモノパルミテート、ソルビタンモノステアレート、ソルビタントリオレート、ポリオキシエチレンノニルフェニルエーテル、ポリオキシエチレンステアリルエーテル、ポリオキシエチレンソルビタンモノオレート等の非イオン性界面活性剤；オレイン酸カリウム、ドデシルベンゼンスルホン酸ナトリウム、スルホコハク酸ジオクチルナトリウム等の陰イオン界面活性剤；ジステアリルジメチルアンモニウムクロライド等の陽イオン界面活性剤；ラウリルジメチルベタイン等の両性界面活性剤を用いることができる。これら界面活性剤は、１種単独又は２種類以上を組み合わせて使用することができる。なお、油中水滴型エマルジョンとは、油相が連続相となり、その中に水滴が分散しているエマルジョンを言う。上記界面活性剤の添加量は、油溶性モノマーの種類および目的とするエマルジョン粒子（マクロポア）の大きさによって大幅に変動するため一概には言えないが、油溶性モノマーと界面活性剤の合計量に対して約２〜７０％の範囲で選択することができる。
【００３１】
重合開始剤としては、熱及び光照射によりラジカルを発生しうる化合物が好適に用いられる。重合開始剤は水溶性であっても油溶性であってもよく、例えば、アゾビスイソブチロニトリル、アゾビスバレロニトリル、アゾビスシクロヘキサンニトリル、アゾビスシクロヘキサンカルボニトリル、過酸化ベンゾイル、過硫酸カリウム、過硫酸アンモニウム、過酸化水素−塩化第一鉄、過硫酸ナトリウム−酸性亜硫酸ナトリウム、テトラメチルチウラムジスルフィド等が挙げられる。ただし場合によっては重合開始剤を添加しなくても加熱のみや光照射のみで重合が進行する系もあるため、そのような系では重合開始剤の添加は不要である。
【００３２】
エマルジョンを形成させるための混合装置としては、被処理物を混合容器に入れ、該混合容器を傾斜させた状態で公転軸の周りに公転させながら自転させることで、被処理物を攪拌混合する、所謂遊星式攪拌装置と称されるものや、通常のミキサーやホモジナイザー、高圧ホモジナイザー等を用いることができ、目的のエマルジョン粒径や粒径分布を得るのに適切な装置を選択すればよい。また、混合条件は、目的のエマルジョン粒径や分布を得ることができる撹拌回転数や攪拌時間を、任意に設定することができる。なお、上記油部と水の混合比は、重量比で油部／水＝２／９８〜５０／５０、好ましくは５／９５〜３０／７０の範囲で任意に設定することができる。
【００３３】
重合性シロ−イノシトール、架橋モノマー、水、油溶性希釈剤、界面活性剤、水及び重合開始剤とを混合し、油中水滴型エマルジョンを形成させる際の混合方法としては、特に制限は無く、各成分を一括して一度に混合する方法、油部と水と界面活性剤を混合する方法、それぞれの成分を順次混合する方法等が挙げられ、この中、予め調製した油部と、水と界面活性剤を混合する方法が、油部の粘度調整が容易となる点で好ましい。各成分を一括して一度に混合する方法においては、予め、油部のみ調整して粘度を直接測定しておくか、又は油部の粘度を計算により求めておく。なお、重合性イノシトール誘導体の粘凋性が著しく高く、分取が困難である場合は、冷却などによりこれを固化させた後に粉砕したものを油溶性希釈剤中で均一に溶解させて用いることもできる。また、必ずしも必須ではないが、高分子多孔質体の気泡形状やサイズを制御したり、ミクロポアを形成するため、メタノール、ステアリルアルコール等のアルコール； ステアリン酸等のカルボン酸； オクタン、ドデカン等の炭化水素化合物を系内に共存させることもできる。
【００３４】
次に、油中水滴型エマルジョンを重合する工程を行う。重合条件は、モノマーの種類、重合開始剤により様々な条件を選択することができる。例えば、重合開示剤としてアゾビスイソブチロニトリル、過酸化ベンゾイル、過硫酸カリウム等を用いたときには、不活性雰囲気下の密閉容器内において、３０〜１００℃で１〜４８時間、加熱重合させればよく、重合開始剤として過酸化水素−塩化第１鉄、過硫酸ナトリウム−酸性亜硫酸ナトリウムなどを用いたときには、不活性雰囲気下の密封容器内において、０〜３０℃で１〜４８時間重合させればよい。重合終了後、内容物を取り出し、イソプロパノール等の溶剤でソックスレー抽出し、未反応モノマーと残留界面活性剤を除去して高分子多孔質体を得る。
【００３５】
本発明において、油中水滴型エマルジョンを重合する工程後、共重合されたシロ−イノシトール誘導体の保護基を外す工程を行う。共重合されたシロ−イノシトール誘導体の保護基を外す方法としては、水又はメタノールやエタノールのような低級アルコール中で、少量の酸触媒で洗浄する方法が挙げられる。
【００３６】
本発明の製造方法で得られたホウ素選択的結合能を有する高分子多孔質体の基本構造は、互いにつながっているマクロポアとマクロポアの壁内に孔径が０．０２〜２００μｍ、好ましくは０．２〜２００μｍ、特に好ましくは５〜１２０μｍのメソポアを有する連続気泡構造である。すなわち、連続気泡構造は、通常、孔径０．４〜１０００μｍのマクロポアとマクロポアが重なり合い、この重なる部分が共通の開口となるメソポアを有するもので、その部分がオープンポア構造のものである。オープンポア構造は、液体を流せば該マクロポアと該メソポアで形成される気泡構造内が流路となる。マクロポアとマクロポアの重なりは、１個のマクロポアで１〜１２個、多くのものは３〜１０個である。メソポアの孔径が０．０２μｍ未満であると、液体透過時の圧力損失が非常に大きくなってしまうため好ましくない。一方、メソポアの孔径が２００μｍを越えると、液体と高分子多孔質体との接触が不十分となり、その結果、ホウ素選択的結合特性が低下してしまうため好ましくない。高分子多孔質体の構造が上記のような連続気泡構造をとることにより、マクロポア群やメソポア群を均一に形成できると共に、F.Svec,Science,273,205〜211（1996）等に記載されているような粒子凝集型多孔質イオン交換体に比べて、細孔容積を格段に大きくすることができる。
【００３７】
また、該ホウ素選択的結合能を有する高分子多孔質体は、１〜５０ｍｌ／ｇの全細孔容積を有するものである。全細孔容積が１ｍｌ／ｇ未満であると、単位断面積当りの透過液体が少なくなってしまい、処理能力が低下してしまうため好ましくない。一方、全細孔容積が５０ｍｌ／ｇを超えると、該高分子多孔質体の強度が著しく低下してしまうため好ましくない。全細孔容積は、従来の多孔質状合成吸着剤やイオン交換樹脂では、せいぜい０．１〜０．９ｍｌ／ｇであるから、それを超える従来にはない１〜５０ｍｌ／ｇ、好ましくは３〜５０ｍｌ／ｇの高細孔容積のものが使用できる。
【００３８】
本発明の製造方法により得られたホウ素選択的結合能を有する高分子多孔質体を用いることにより、ホウ酸含有水のホウ酸除去処理又はホウ酸の回収を行うことができる。共重合体に導入されたシロ−イノシトール基は、通常状態では例えば６つの水酸基は全て、エカトリアル方向に配位している。ここに、例えば水酸化ナトリウム又は水酸化カリウムなどで、ｐＨ５．５以上、好ましくはｐＨ８〜１０に調整されたホウ酸を含有する溶液を作用させると、６つの水酸基はアキシャル方向に配位し、２分子のホウ酸と結合する。結合後のシロ−イノシトール基は、ホウ酸に由来する２価の陰イオンになり、酸性度は強くなり、陽イオンを結合することができる。また、当該反応は吸熱反応であり、ホウ酸結合時の温度は２０〜１２０℃、好ましくは５０〜７０℃のように高い方がよい。更に、Ｎａ＋などのカウンター陽イオンを含むことにより、より結合し易くなる。また、結合されたホウ酸を遊離するには、溶液のｐＨを酸で酸性にすることにより、速やかにホウ酸が放出される。使用する酸としては、塩酸、硫酸などの鉱酸が好ましい。この時、２分子のホウ酸と結合していた６つの水酸基（アキシャル方向に配位）は、エカトリアル方向に配位する。
【００３９】
ホウ素選択的結合能を有する高分子多孔質体は、被処理液中のホウ素を除去しようとする全ての用途で適用することができ、その用途は特に限定されないが、特に、純水、超純水、産業排水、地下水、河川水および飲料水中の微量ホウ素除去に好適に用いることができる。なお、ホウ素含有水は、ｐＨ５．５以上、好ましくは８〜１０に調整して使用する。ホウ素含有水から、上記ホウ素選択的結合能を有する高分子多孔質体を用いて、ホウ酸を結合、遊離させる方法としては、バッチ式またはカラム式が挙げられる。
【実施例】
【００４０】
次に実施例を挙げて本発明を具体的に説明するが、これは単に例示であって、本発明を制限するものではない。
実施例１
【００４１】
予め１−Ｃ−ｐ−ビニルフェニル−シロ−イノシトールトリメチルシリル体０．５ｇと架橋性モノマーであるジビニルベンゼン０.５ｇを混合し、均一に溶解させ、２５℃の粘度が０．０３Ｐａ・ｓ（粘度Ｂ）の混合物を得、次いで、該混合物、油溶性希釈剤であるトルエン０.５ｇおよび重合開始剤であるアゾビスイソブチロニトリル０.０３ｇを混合し、均一に溶解させ、２５℃の粘度が０．００３Ｐａ・ｓ（粘度Ａ）の油部を得た。油部中、油溶性希釈剤の濃度は約３３重量％であった。次に当該油部と界面活性剤であるソルビタンモノオレエート０.２ｇを混合し、１−Ｃ−ｐ−ビニルフェニル−シロ−イノシトールトリメチルシリル体/ジビニルベンゼン/ソルビタンモノオレエート/アソビスイソブチロニトリル混合物の全量を１０ｇの純水に添加し、遊星式攪拌装置である真空攪拌脱泡ミキサー（イーエムイー社製）を用いて１３．３ｋＰａの減圧下、公転回転数１８００回転/分、自転回転数６００回転/分で２分間攪拌し、油中水滴型エマルジョンを得た。乳化終了後、静置下６０℃で２４時間重合させた。重合終了後、内容物を取り出し、イソプロパノールで１８時間ソックスレー抽出し、未反応モノマー、水およびソルビタンモノオレエートを除去した後、８５℃で一昼夜減圧乾燥した。次いで、１−Ｃ−ｐ−ビニルフェニル−シロ−イノシトールトリメチルシリル体/ジビニルベンゼン共重合体を、濃塩酸/メタノール溶液中室温で一昼夜攪拌することにより、トリメチルシリル基を脱離させ、１−Ｃ−ｐ−ビニルフェニル−シロイノシトール/ジビニルベンゼン共重合体を得た。油中水滴型エマルジョンの成否、油部（界面活性剤以外の原料の合計量）の２５℃における粘度（粘度Ａ）及び油溶性希釈剤の使用量（重量％）を表２に示した。なお、参考までにシロ−イノシトールトリメチルシリル体とジビニルベンゼンとの混合物の２５℃における粘度を粘度Ｂとして併記した。表２中、油中水滴型エマルジョンの成否欄の「○」は油中水滴型エマルジョンが作製できたことを示し、「×」は油中水滴型エマルジョンが作製できなかったことを示す。表２の表示項目は以下の実施例及び比較例においても同様である。また、得られた高分子多孔質体の内部構造を、ＳＥＭにより観察した結果を図１に示す。
【００４２】
実施例２〜７
各原料及びその使用量を、表１に示すものとして、実施例１と同様の方法で１−Ｃ−ｐ−ビニルフェニル−シロイノシトール/ジビニルベンゼン共重合体（実施例２及び５〜７）、又は１−Ｃ−ｐ−ビニルフェニル−シロイノシトール/スチレン/ジビニルベンゼン共重合体（実施例３及び４）を作製した。
【００４３】
比較例１
各原料及びその使用量を、表１に示すものとして、実施例１と同様の方法でシロイノシトール/ジビニルベンゼン共重合体を作製した。なお、比較例は油溶性希釈剤を使用せず、２５℃における粘度が１０Ｐａ・ｓを越える油部とした例である。なお、比較例１のエマルジョンは相分離した不均一な状態となり、重合に適した油中水滴型エマルジョンは作製できなかった。
【００４４】
比較例２
１−Ｃ−ｐ−ビニルフェニル−シロ−イノシトールトリメチルシリル体に代えて、１−Ｃ−ｐ−ビニルフェニル−シロ−イノシトールを用いた以外は、実施例１と同様の方法で行った。すなわち、比較例２は保護基のない重合性シロ−イノシトールを使用したものである。なお、比較例２のエマルジョンは相分離した不均一な状態となり、重合に適した油中水滴型エマルジョンは作製できなかった。
【００４５】
【表１】
2007332283.tif 000007
【００４６】
【表２】
2007332283.tif 000008
【００４７】
（ホウ酸除去実験）
実施例１で得られた１−Ｃ−ｐ−ビニルフェニル−シロ−イノシトール/ジビニルベンゼン共重合体０．５ｇを、ｐＨ９に調整した７８ｍＭ濃度のホウ素含有溶液１００ｍｌに２４時間浸漬してホウ素除去率を求めた。その結果、２４時間後のホウ素含有溶液（処理水）のホウ素濃度は２３．４ｍＭであり、ホウ素除去率７０．０％であった。この結果から、効率的にホウ酸が除去されていることがわかった。また、吸着量からイノシトール１分子あたり１分子以上のホウ酸が吸着されていると推定された。
【産業上の利用可能性】
【００４８】
本発明の製造方法で得られた高分子多孔質体は、被処理液との接触効率が極めて高く、官能基１分子あたりのホウ酸吸着容量が高い、すなわち該高分子多孔質体中の官能基の利用効率が高い。これを用いたホウ酸除去モジュールは極めて高い有用性を有する。また本発明で用いたシロ−イノシトール誘導体に限らず、粘凋なモノマーを用いて多孔質体を製造する場合に、油溶性希釈剤を用いる方法は極めて有効である。
【図面の簡単な説明】
【００４９】
【図１】実施例１の１−Ｃ−ｐ−ビニルフェニル−シロ−イノシトール/ジビニルベンゼン共重合体の微細構造を示す走査型電子顕微鏡写真である。
【図１】
2007332283.tif 000009